(57)【要約】【課題】  顔料中の炭酸カルシウムが９０質量％以上１００質量％以下である紙塗工用組成物を用いる塗工紙のインキ受理性、ウェットピック、及び通気性を向上させることのできるホルムアルデヒドの発生の無い紙塗工用組成物および紙塗工用樹脂を提供することができる。【解決手段】（１）顔料、（２）バインダー、及び（３）（ａ）ポリアルキレンポリアミンと（ｂ）２塩基性カルボン酸系化合物と（ｃ）尿素類と（ｄ）エピハロヒドリンを反応して得られるエピハロヒドリン由来のアゼチニウム基が０．３〜１．８ｍｍｏｌ／ｇ（固形）であり、かつ重量平均分子量が２万以下、分子量分布（Ｍｗ／Ｍｎ）が２．５以下である紙塗工用樹脂を含有し、顔料中の炭酸カルシウムが９０質量％以上１００質量％以下であること特徴とする紙塗工用組成物。【選択図】          なし【特許請求の範囲】
【請求項１】
（１）顔料、
（２）バインダー、及び
（３）（ａ）ポリアルキレンポリアミンと（ｂ）２塩基性カルボン酸系化合物と（ｃ）尿素類と（ｄ）エピハロヒドリンを反応して得られるエピハロヒドリン由来のアゼチニウム基が０．３〜１．８ｍｍｏｌ／ｇ（固形）であり、かつ重量平均分子量が２万以下、分子量分布（Ｍｗ／Ｍｎ）が２．５以下である紙塗工用樹脂
を含有し、
顔料中の炭酸カルシウムが９０質量％以上１００質量％以下
であること特徴とする紙塗工用組成物。
【請求項２】
固形分として顔料を１００質量部としたときに、紙塗工用樹脂が０．０５〜５質量部、バインダーが５〜５０質量部の範囲であることを特徴とする請求項１に記載の紙塗工用組成物。
【請求項３】
顔料及びバインダーを含有し、顔料中の炭酸カルシウムが９０質量％以上１００質量％以下である紙塗工用組成物に用い、
（ａ）ポリアルキレンポリアミンと（ｂ）２塩基性カルボン酸系化合物と（ｃ）尿素類と（ｄ）エピハロヒドリンとを反応して得られるエピハロヒドリン由来のアゼチニウム基が０．３〜１．８ｍｍｏｌ／ｇ（固形）であり、かつ重量平均分子量が２万以下、分子量分布（Ｍｗ／Ｍｎ）が２．５以下であることを特徴とする紙塗工用樹脂。
【発明の詳細な説明】
【技術分野】
【０００１】
本発明は、紙塗工用樹脂および紙塗工用組成物に関し、更に詳しくは、塗工原紙に本発明の紙塗工用樹脂を含有する紙塗工用組成物を塗工することで、炭酸カルシウムの多い顔料配合において、優れた印刷適性向上効果を塗工紙に付与することができるとともにホルマリンの発生のない紙塗工用樹脂、及びそれを使用した紙塗工用組成物に関する。
【背景技術】
【０００２】
印刷用紙として広く用いられている塗工紙は、従来、クレー及び炭酸カルシウム等の顔料並びにラテックス及び澱粉等のバインダーを主成分とする組成物を原紙に塗工することによって製造されている。近年、コストダウンの流れから、顔料配合について、高価なクレーの配合量を減らし、安価な炭酸カルシウムの配合を大幅に増やす傾向にあり、このような塗工紙では一般的に印刷適性が出にくくなり、高速化、精密化、及び多色化等に代表される印刷技術のめざましい進歩に伴って、より高度な印刷適性の要求を満たすことが困難になってきた。特に、オフセット印刷においては、印刷時のインキの着肉状態を示すインキ受理性、湿し水に対する耐水性の向上、及び通気性の向上(輪転印刷での耐ブリスター性の向上)が強く要求されており、要求を満たすことが困難になってきている。また、炭酸カルシウムの配合を大幅に増やしていることから紙塗工用樹脂が従来の塗工紙の印刷適性におよぼす傾向が異なってきている。
【０００３】
これまで、紙塗工用組成物に添加して塗工紙に上記特性を付与することを目的とする樹脂として、従来、例えばポリアルキレンポリアミン−尿素−アルデヒド樹脂、ポリアミド−尿素−アルデヒド樹脂等の各種の樹脂が開発されてきた。
【０００４】
しかし、上記の紙塗工用樹脂はホルムアルデヒドで変性した樹脂であり、このような樹脂を使用する場合は、日本製紙連合会で定められた有害大気汚染物質の規制物質であるホルムアルデヒドが、塗工作業中の樹脂、又は得られた塗工紙から発生するという問題があった。また、これらの紙塗工用樹脂を含有する紙塗工用組成物は、例えば、湿し水の塗工層内部への浸透を促進してインキ受理性を向上させようとすると、耐水性が不充分になるためピッキングが生じやすくなったり、紙塗工用組成物の大幅な増粘を起こしたりした。従来、検討、提案されてきた樹脂では、塗工紙のインキ受理性及びウェットピックを向上させるためにホルムアルデヒドは不可欠であったため、ホルムアルデヒドを使用しない樹脂でインキ受理性、ウェットピック、及び通気性を向上させることができる樹脂の開発が望まれている。
【０００５】
このような観点から、塗工用組成物の大幅な増粘を引き起こさずに、塗工紙のインキ受理性及びウェットピックをバランス良く向上させ、有害物質の発生がない紙塗工用ポリアミドアミン樹脂が提案されている（例えば、特許文献１参照）。
【０００６】
しかしながら、これらポリアミドアミン樹脂は炭酸カルシウムが多い顔料配合においては、塗工紙のインキ受理性、湿し水に対する耐水性、及び通気性の向上が不十分であるとの問題があった。
【先行技術文献】
【特許文献】
【０００７】
【特許文献１】ＷＯ０１／０７３２００公報
【発明の開示】
【発明が解決しようとする課題】
【０００８】
本発明は、顔料中の炭酸カルシウムが９０重量％以上１００質量％以下である紙塗工用組成物を用いる塗工紙のインキ受理性、ウェットピック、及び通気性を向上させることのできるホルムアルデヒドの発生の無い紙塗工用組成物および紙塗工用樹脂を提供することを課題とするものである。
【課題を解決するための手段】
【０００９】
本発明者らは、顔料中の炭酸カルシウムが９０重量％以上１００質量％以下である紙塗工用組成物において、紙塗工用樹脂が特定のアゼチニウム基量、および平均分子量、分子量分布の範囲にあるとき、塗工紙のインキ受理性、ウェットピック、及び通気性を向上させる効果を発揮することを見出し、本発明を完成するに至った。
【００１０】
前記課題を解決しようとする手段は、
（ｉ）
（１）顔料、
（２）バインダー、
及び（３）（ａ）ポリアルキレンポリアミンと（ｂ）２塩基性カルボン酸系化合物と（ｃ）尿素類と（ｄ）エピハロヒドリンを反応して得られるエピハロヒドリン由来のアゼチニウム基が０．３〜１．８ｍｍｏｌ／ｇ（固形）であり、かつ重量平均分子量が２万以下、分子量分布（Ｍｗ／Ｍｎ）が２．５以下である紙塗工用樹脂
を含有し、
顔料中の炭酸カルシウムが９０質量％以上１００質量％以下
であること特徴とする紙塗工用組成物、
（ｉｉ）固形分として顔料を１００質量部としたときに、紙塗工用樹脂が０．０５〜５質量部、バインダーが５〜５０質量部の範囲であることを特徴とする請求項１に記載の紙塗工用組成物、
（ｉｉｉ）顔料及びバインダーを含有し、顔料中の炭酸カルシウムが９０質量％以上１００質量％以下である紙塗工用組成物に用い、（ａ）ポリアルキレンポリアミンと（ｂ）２塩基性カルボン酸系化合物と（ｃ）尿素類と（ｄ）エピハロヒドリンとを反応して得られるエピハロヒドリン由来のアゼチニウム基が０．３〜１．８ｍｍｏｌ／ｇ（固形）であり、かつ重量平均分子量が２万以下、分子量分布（Ｍｗ／Ｍｎ）が２．５以下であることを特徴とする紙塗工用樹脂、
である。
【発明の効果】
【００１１】
本発明によると顔料中の炭酸カルシウムが９０重量％以上１００質量％以下である紙塗工用組成物を用いる塗工紙のインキ受理性、ウェットピック、及び通気性を向上させることのできるホルムアルデヒドの発生の無い紙塗工用組成物および紙塗工用樹脂を提供することができる。
【発明を実施するための最良の形態】
【００１２】
本発明の紙塗工用樹脂は、顔料及びバインダーを含有し、顔料中の炭酸カルシウムが９０質量％以上１００質量％以下である紙塗工用組成物に用い、（ａ）ポリアルキレンポリアミンと（ｂ）２塩基性カルボン酸系化合物と（ｃ）尿素類と（ｄ）エピハロヒドリンとを反応して得られるエピハロヒドリン由来のアゼチニウム基が０．３〜２．０ｍｍｏｌ／ｇ（固形）であり、かつ重量平均分子量が２万以下、分子量分布（Ｍｗ／Ｍｎ）が２．５以下であることを特徴とする紙塗工用樹脂である。
【００１３】
本発明に使用される（ａ）ポリアルキレンポリアミンとしては、アミノ基を複数有し、複数のアミノ基中少なくとも２個のアミノ基が１級又は２級アミノ基であり、かつアルキレン基を１以上備えているものをいう。このポリアルキレンポリアミンの一具体例としては、たとえば、一般式１で示される化合物をあげることができる。
【化１】
2014034733.tif 000002
ただし、前記一般式１中、Ｒ６、Ｒ７、Ｒ８、Ｒ９及びＲ１０は、それぞれ水素原子、アルキル基、アリル基、アリール基を示し、両末端のアミノ基及び分子鎖中に結合するアミノ基の少なくとも２個のアミノ基はアミド結合可能な水素原子を結合する。このような条件を満たす限り、Ｒ６、Ｒ７、Ｒ８、Ｒ９及びＲ１０それぞれは同一であっても相違する基であっても良い。式中のｑは、１〜１０、好ましくは２〜８、更に好ましくは２〜５であり、ｒは１〜１０、好ましくは１〜８、更に好ましくは１〜５であり、ｓは１〜１０、好ましくは２〜８、更に好ましくは２〜５である。
【００１４】
前記一般式１のＲ６、Ｒ７、Ｒ８、Ｒ９及びＲ１０の何れかがアルキル基であるとき、そのアルキル基は炭素数が１〜１５、特に炭素数１〜１０であるのが好ましい。前記一般式１のＲ６、Ｒ７、Ｒ８、Ｒ９及びＲ１０の何れかがアリール基であるとき、そのアリール基はナフチル基等の縮合芳香環を有する基であっても、フェニル基等の単環芳香環を有する基であっても良い。
【００１５】
好ましいポリアルキレンポリアミンとしては、少なくとも２個の１級アミノ基と少なくとも１個の２級アミノ基を分子中に有する化合物である。このような化合物としては、ジエチレントリアミン、トリエチレンテトラミン、テトラエチレンペンタミン、イミノビスプロピルアミン、アミノエチルピぺラジン、３−アザヘキサン−１，６−ジアミン、４，７−ジアザデカン−１，１０−ジアミン等が挙げられる。これらの化合物のなかでも、ポリエチレンポリアミンが好ましく、具体的にはジエチレントリアミン及びトリエチレンテトラミン、テトラエチレンペンタミン及びアミノエチルピぺラジンが工業的な面で有利である。これらのポリアルキレンポリアミンは、１種類のみを用いてもよいし、２種類以上を組み合わせて用いてもよい。また、ポリアルキレンポリアミンの一部を本発明の効果を阻害しない範囲でアルキレンジアミンや炭素環式アミノ化合物などその他アミンに変えて用いることもできる。
【００１６】
本発明における（ｂ）２塩基性カルボン酸系化合物としては、ポリアルキレンポリアミンと反応し、ポリアミド結合を形成できる２塩基性カルボン酸及びその誘導体であればよく、具体的には、フタル酸、テレフタル酸、２，３−ナフタレンジカルボン酸、コハク酸、グルタル酸、アジピン酸、マレイン酸、シクロヘキサン−１，３−若しくは−１，４−ジカルボン酸のような２塩基性カルボン酸、これらの酸無水物、及び／又はこれらのアルキルエステル類を用いることができ、これらの一部を本発明の効果を阻害しない範囲でモノカルボン酸系化合物に変えて用いてもよい。また、テトラヒドロフタル酸、３−又は４−メチルテトラヒドロフタル酸、ヘキサヒドロフタル酸、３−又は４−メチルヘキサヒドロフタル酸、エンドメチレンテトラヒドロフタル酸のような炭素環式２塩基性カルボン酸、これら酸無水物を用いることもできる。これらの２塩基性カルボン酸系化合物は、その一種を単独で使用しても、二種以上を組み合わせて使用しても良い。
【００１７】
本発明における（ｃ）成分の尿素類としては、尿素、チオ尿素、グアニル尿素、メチル尿素、ジメチル尿素等があげられるが、特に尿素が好ましい。
【００１８】
本発明における（ｄ）成分のエピハロヒドリンとしては、エピクロロヒドリン、エピブロムヒドリンなどが挙げられるが、エピクロロヒドリンが好ましい。
【００１９】
本発明の紙塗工用樹脂の製造においては、（ａ）〜（ｃ）成分を反応させる順序に特に問題はなく、任意の順序で反応させることができる。
【００２０】
例えば、（ａ）成分と（ｂ）成分を加えて縮合反応を行い、次いで（ｃ）成分を加え、脱アンモニア反応を行うことができ、（ａ）成分と（ｃ）成分を加えて脱アンモニア反応を行い、次いで（ｂ）成分を加え、縮合反応を行うことができる。この場合において、縮合反応は６０〜３００℃、好ましくは８０〜２００℃で１〜１０時間行うことが好ましく、脱アンモニア反応は９０〜１８０℃で１〜１０時間行うことが好ましい。
【００２１】
また、（ａ）成分、（ｂ）成分及び（ｃ）成分を加えて縮合反応と脱アンモニア反応を同時に行うことができる。この場合において、反応温度は９０〜１８０℃、１〜１０時間行うことが好ましい。
【００２２】
（ａ）〜（ｃ）成分を反応させて得られる紙塗工用樹脂の（ａ）〜（ｃ）成分の比率は、（ａ）が有する１級アミノ基及び２級アミノ基の合計量１モルに対して、（ｂ）成分のモル数は０．０１〜０．７モルの範囲が好ましく、特に０．０１〜０．４モルの範囲が好ましい。（ｃ）成分のモル数が０．１〜１．０モルの範囲が好ましく、特に０．２〜０．６モルの範囲が好ましい。
【００２３】
（ｄ）成分を使用する量は、（ａ）〜（ｃ）成分を反応させて得られる反応物におけるアミノ基１モルに対する（ｄ）成分のモル数は０．４〜１．２モルの範囲が好ましい。通常（ａ）〜（ｃ）成分を反応させて得られる反応物に（ｄ）成分滴下混合して、３０〜１００℃に加熱して付加反応又は架橋反応を０．５〜５時間程度行うことが好ましい。
【００２４】
（ａ）〜（ｃ）成分を反応させて得られる反応物とエピハロヒドリン（ｄ）成分との反応物のアゼチニウム基が０．３〜１．８ｍｍｏｌ／ｇ（固形）である。好ましくは、０．５〜１．２ｍｍｏｌ／ｇ（固形）であり、１．８ｍｍｏｌ／ｇ（固形）よりも多い場合は紙塗工用組成物の増粘を起こし、大幅にウェットピックが低下する場合がある。一方、０．３ｍｍｏｌ／ｇ（固形）より小さい場合は塗工紙のインキ受理性及びウェットピックを向上させることができない。
【００２５】
本発明におけるエピハロヒドリン由来のアゼチニウム基の含有量は１Ｈ−ＮＭＲ（内部標準物質ＴＳＰ）により以下の条件にて測定した値である。
＜紙塗工用樹脂のアゼチニウム基量＞
１Ｈ−ＮＭＲ分析方法
装置：ＩＮＯＶＡ−４００、５ｍｍ ４ｎ_ＰＦＧプローブ（バリアン社製）
（１）測定サンプルの調製
サンプル溶液を正確に０．１ｇ秤量し、内部標準物質としてＴＳＰ（３-（トリメチルシリル）２，２，３，３，−ｄ４）プロピオン酸ナトリウム）（アイソテック社製）を重水（アクロス社製）で０．２％に希釈した水溶液を正確に１．０ｇ秤量した。これらを均一に混合した溶液を測定サンプルとした。
（２）アゼチニウム基量の分析方法
測定核１Ｈ、積算回数３２回として、室温にて測定を行った。アゼチニウム基の窒素に隣接した炭素と結合した水素のピークが化学シフト４．３ｐｐｍ（２Ｈ）、４．７ｐｐｍ（２Ｈ）に観察される。これらの和の積分値とＴＳＰの積分値から、樹脂１ｇ中に存在するアゼチニウム基のｍｍｏｌ量を求めた。
【００２６】
本発明における紙塗工用樹脂の重量平均分子量は、２万以下であり、好ましくは、重量平均分子量が５百以上〜１万以下である。重量平均分子量が２万より大きい場合は紙塗工用組成物の増粘を起こし、大幅にウェットピックが低下する場合がある。一方、５百より小さい場合は塗工紙のインキ受理性及びウェットピックの向上効果が低い。
【００２７】
本発明における紙塗工用樹脂の分子量分布（Ｍｗ／Ｍｎ）は、２．５以下であり、好ましくは、分子量分布２．０以下である。
【００２８】
本発明における紙塗工用樹脂の重量平均分子量及び分子量分布は、ＧＰＣ−ＭＡＬＳを用いた以下の条件にて測定した値である。
＜紙塗工用樹脂の重量平均分子量、分子量分布＞
ＧＰＣ−ＭＡＬＳを用いて、下記の条件にて測定した。
（１）ＧＰＣ−ＭＡＬＳ
ＨＰＬＣ      ：１１００ Ｓｅｒｉｅｓ（Ａｇｉｌｅｎｔ社製）  
カラムオーブン：ＣＯ６３１Ａ（ＧＬＳｃｉｅｎｃｅ社製）
カラム        ：Ｇ３０００ＰＷＸＬ＋Ｇ５０００ＰＷＸＬ
ＲＩ検出器    ：ＲＩ−１０１（Ｓｈｏｄｅｘ社製）
光散乱検出器  ：ＤＡＷＮ−ＥＯＳ（Ｗｙａｔｔ社製）
（２）測定条件
溶媒          ：０．４Ｍ リン酸緩衝液
流速          ：１．０ｍＬ／ｍｉｎ
温度          ：４０℃      
【００２９】
本発明の紙塗工用組成物は、上述の紙塗工用樹脂の他に、顔料及びバインダー等を含有する組成物である。
【００３０】
本発明の顔料中の炭酸カルシウムは、顔料のうちの炭酸カルシウムが９０質量％以上１００質量％以下含んでいることが必須であり、さらに好ましくは、９５質量％以上１００質量％以下であり、重質炭酸カルシウムおよび軽質炭酸カルシウムを使用することができる。何れの粒径（微粒や超微粒等）、粒度（エンジニアード等）、結晶型（カルサイトやアラゴナイト等）、粗形（立方形、紡錘形、棒状等）の炭酸カルシウムも使用可能であり、これらの炭酸カルシウムは１種類のみ用いてもよいし、２種類以上を混合して用いてもよい。
【００３１】
炭酸カルシウム以外の顔料としては、たとえば、クレー、タルク、サチンホワイト、二酸化チタン、水酸化アルミニウム、硫酸バリウム、亜硫酸カルシウム、合成シリカ、酸化亜鉛等の無機顔料、及びスチレン系ポリマー、尿素系ポリマー等の有機顔料を用いることができる。これらの顔料は１種類のみ用いてもよいし、２種類以上を混合して用いてもよいが、顔料のうちの１０質量％以下である必要がある。
【００３２】
バインダーとしては、水性バインダーが好ましい。水性バインダーとしては、たとえば、スチレン−ブタジエン系樹脂、（メタ）アクリレート−ブタジエン系樹脂、（メタ）アクリレート系樹脂、ポリビニルアルコール系樹脂、酢酸ビニル系樹脂、アクリルアミド系樹脂、スチレン−（メタ）アクリレート系樹脂、スチレン−マレイン酸系樹脂、エチレン−酢酸ビニル系樹脂、及びポリビニルアルコール、ポリアクリルアミド等の水溶性合成高分子化合物等の合成高分子化合物等、澱粉、変性澱粉（酸化澱粉、エステル化澱粉、エーテル化澱粉、酵素変性澱粉、アルファー化澱粉、及びカチオン化澱粉等）、アルギン酸ソーダ、グアーガム、カゼイン、ゼラチン、大豆タンパク、酵母タンパク、セルロース誘導体（カルボキシメチルセルロース、ヒドロキシエチルセルロース等）等の天然高分子化合物及びその誘導体が挙げられる。これらの中でもスチレン−ブタジエン系樹脂や変性澱粉を用いるのが好ましい。
【００３３】
この発明の紙塗工用組成物には、前記の顔料、バインダーのほか分散剤、滑剤、増粘剤、減粘剤、消泡剤、抑泡剤、防腐剤、防カビ剤、保水剤、蛍光増白剤、染料、導電剤、ｐＨ調節剤などの各種助剤も必要に応じて適宜に配合することができる。
【００３４】
本発明の紙塗工用組成物中の、紙塗工用樹脂、顔料、バインダー、及び助剤の割合は、顔料１００重量部に対して、紙塗工用樹脂は０．０５〜５重量部、好ましくは０．１〜３重量部であり、バインダーは５〜５０重量部、好ましくは１０〜３０重量部であり、助剤は０．００１〜２重量部、好ましくは０．０１〜１重量部である。尚、紙塗工用樹脂、顔料、バインダー、及び助剤の割合は、全て固形分として計算した割合である。
【００３５】
本発明の紙塗工用組成物は、例えば、顔料を分散剤とともに水中に分散させ、これにバインダー、及び必要に応じて粘度調節剤等の助剤を加え、更に、本発明の紙塗工用樹脂を加えて攪拌し、そしてさらに必要に応じて苛性ソーダ、アンモニア水等のｐＨ調節剤でｐＨを調節して調製する。
【００３６】
このようにして得られる紙塗工用樹脂組成物の固形分濃度６４％におけるＢ型粘度は５０００ｍＰａ・ｓ以上では部分的に凝集物ができたりしてストリークやスクラッチ、ブリーディングの原因となったり、塗工時のハンドリングが良くないため実用的でない。好ましくは３０００ｍＰａ・ｓ以下である。さらに好ましくは２０００ｍＰａ・ｓ以下である。
【００３７】
本発明の紙塗工用組成物を、公知の方法で原紙の表面に塗工し、乾燥することによって、本発明の塗工紙を製造することができる。
【００３８】
前記原紙としては、墳料として炭酸カルシウム等を使用した中性抄造紙、及び填料としてタルク等を使用した酸性抄造紙等の種々の上質紙並びに中質紙、中性ないし酸性で抄造された種々の板紙、その他無機質繊維を含んだシート合成紙等が好適に使用される。前記原紙の坪量は６０ｇ／ｍ２未満でも効果があるが、６０〜２００ｇ／ｍ２の原紙を使用した際に、耐ブリスター性向上効果が顕著であり、８０〜２００ｇ／ｍ２の原紙を使用した際に、さらに耐ブリスター性向上効果が顕著である。
【００３９】
紙塗工用組成物の塗工量については、原紙の両面に塗工した塗工量の合計が２０ｇ／ｍ２未満でも良好な性能が得られるが、２０〜５０ｇ／ｍ２の場合に耐ブリスター性向上効果に優れ、３０〜５０ｇ／ｍ２の場合にさらに耐ブリスター性向上効果に優れる。
【００４０】
本発明の紙塗工用組成物は、ブレードコーター、エアーナイフコーター、バーコーター、ロールコーター、サイズプレスコーター、ドクトルコーター、ブラシコーター、カーテンコーター、グラビアコーター、キャストコーター、チャンプレックスコーター等の通常用いられる塗工装置を用いて原紙の表面に塗工される。また、オンマシンコーティング、オフマシンコーティングのいずれの塗工方法も適用できる。また、本発明の紙塗工用組成物は、一層塗工にも多層塗工にも適用でき、さらに片面塗工、両面塗工のいずれにも適用可能である。
【００４１】
塗工後の乾燥は、例えばガスヒーター、電気ヒーター、蒸気加熱ヒーター、赤外線ヒーター、熱風加熱ヒーター等の通常の方法で行うことができる。乾燥後は、必要に応じてスーパーカレンダー、水カレンダー、グロスカレンダー等の仕上げ工程によって光沢度を付与することが可能であり、その他一般的な加工手段はいずれも使用することができる。
【実施例】
【００４２】
以下、本発明の実施例及び比較例を挙げて具体的に説明するが、本発明はこれらの例に限定されるものではない。なお、各例中、％は特記しない限りすべて質量％である。
【００４３】
（製造例１）
温度計、リービッヒ冷却器、及び撹拌棒を備えた四つ口フラスコにジエチレントリアミン（１．０モル、１７８．６ｇ）を仕込み、１２０℃に昇温した。アジピン酸（０．５モル、１２６．５ｇ）を添加し、生成する水を除去しながら１７０℃で３時間縮合反応を行った。続いて、リービッヒ冷却器を還流冷却器に交換し、尿素（１．１モル、１１４．４ｇ）および水１８．７ｇを加えて、１２０℃で３時間脱アンモニア反応を行った。次いで、水４２４．７ｇを加え、エピクロロヒドリン（０．９モル、１４４．２ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度２０ｍＰａ・ｓの紙塗工用樹脂の水溶液を得た。これを紙塗工用樹脂Ａとする。
【００４４】
（製造例２）
温度計、リービッヒ冷却器、及び撹拌棒を備えた四つ口フラスコにジエチレントリアミン（１．０モル、１７０．１ｇ）を仕込み、１２０℃に昇温した。テトラヒドロ無水フタル酸（０．５モル、１２５．４ｇ）を添加し、生成する水を除去しながら１７０℃で３時間縮合反応を行った。続いて、リービッヒ冷却器を還流冷却器に交換し、尿素（１．０５モル、１０３．９ｇ）および水１８．７ｇを加えて、１２０℃で３時間脱アンモニア反応を行った。次いで、水４２４．７ｇを加え、エピクロロヒドリン（０．９５モル、１４４．９ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度１４ｍＰａ・ｓの紙塗工用樹脂の水溶液を得た。これを紙塗工用樹脂Ｂとする。
【００４５】
（製造例３）
温度計、リービッヒ冷却器、及び撹拌棒を備えた四つ口フラスコにトリエチレンテトラミン（１．０モル、１８３．６ｇ）を仕込み、１２０℃に昇温した。テレフタル酸（０．５モル、１０４．３ｇ）を添加し、生成する水を除去しながら１７０℃で４時間縮合反応を行った。続いて、リービッヒ冷却器を還流冷却器に交換し、尿素（１．５５モル、１１６．９ｇ）および水１８．４ｇを加えて、１２０℃で３時間脱アンモニア反応を行った。次いで、水４２５．０ｇを加え、エピクロロヒドリン（１．３０モル、１５１．０ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度２３ｍＰａ・ｓの紙塗工用樹脂の水溶液を得た。これを紙塗工用樹脂Ｃとする。
【００４６】
（製造例４）
温度計、リービッヒ冷却器、及び撹拌棒を備えた四つ口フラスコにテトラエチレンペンタミン（１．０モル、１９９．６ｇ）を仕込み、１２０℃に昇温した。アジピン酸（０．５モル、７７．１ｇ）を添加し、生成する水を除去しながら１７０℃で３時間縮合反応を行った。続いて、リービッヒ冷却器を還流冷却器に交換し、尿素（１．９モル、１２０．３ｇ）および水１８．１ｇを加えて、１２０℃で３時間脱アンモニア反応を行った。次いで、水４２５．３ｇを加え、エピクロロヒドリン（１．６モル、１５６．１ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度２６ｍＰａ・ｓの紙塗工用樹脂の水溶液を得た。これを紙塗工用樹脂Ｄとする。
【００４７】
（製造例５）
温度計、リービッヒ冷却器、及び撹拌棒を備えた四つ口フラスコにジエチレントリアミン（１．０モル、１９１．７ｇ）を仕込み、１２０℃に昇温した。アジピン酸（０．５モル、１３５．８ｇ）を添加し、生成する水を除去しながら１７０℃で３時間縮合反応を行った。続いて、リービッヒ冷却器を還流冷却器に交換し、尿素（１．５モル、１６７．４ｇ）および水２１．８ｇを加えて、１２０℃で３時間脱アンモニア反応を行った。次いで、水４２１．６ｇを加え、エピクロロヒドリン（０．５モル、８６．０ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度１５ｍＰａ・ｓの紙塗工用樹脂の水溶液を得た。これを紙塗工用樹脂Ｅとする。
【００４８】
（製造例６）
温度計、リービッヒ冷却器、及び撹拌棒を備えた四つ口フラスコにトリエチレンテトラミン（１．０モル、１７６．４ｇ）を仕込み、１２０℃に昇温した。アジピン酸（０．５モル、８８．１ｇ）を添加し、生成する水を除去しながら１７０℃で３時間縮合反応を行った。続いて、リービッヒ冷却器を還流冷却器に交換し、尿素（１．３モル、９４．２ｇ）および水１６．３ｇを加えて、１２０℃で３時間脱アンモニア反応を行った。次いで、水４２７．０ｇを加え、エピクロロヒドリン（１．７モル、１８９．７ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度２６ｍＰａ・ｓの紙塗工用樹脂の水溶液を得た。これを紙塗工用樹脂Ｆとする。
【００４９】
（製造例７）
温度計、リービッヒ冷却器、及び撹拌棒を備えた四つ口フラスコにジエチレントリアミン（１．０モル、２０１．９ｇ）を仕込み、１２０℃に昇温した。アジピン酸（０．５モル、１４３．０ｇ）を添加し、生成する水を除去しながら１７０℃で３時間縮合反応を行った。続いて、リービッヒ冷却器を還流冷却器に交換し、尿素（１．１モル、１２９．３ｇ）および水２１．２ｇを加えて、１２０℃で３時間脱アンモニア反応を行った。次いで、水４２２．２ｇを加え、エピクロロヒドリン（０．５４モル、９７．８ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度３０ｍＰａ・ｓの紙塗工用樹脂の水溶液を得た。これを紙塗工用樹脂Ｇとする。
【００５０】
（製造例８）
温度計、リービッヒ冷却器、及び撹拌棒を備えた四つ口フラスコにジエチレントリアミン（１．０モル、２２１．１ｇ）を仕込み、１２０℃に昇温した。アジピン酸（０．５モル、１５６．６ｇ）を添加し、生成する水を除去しながら１７０℃で３時間縮合反応を行った。続いて、リービッヒ冷却器を還流冷却器に交換し、尿素（１．１モル、１４１．６ｇ）および水２３．２ｇを加えて、１２０℃で３時間脱アンモニア反応を行った。次いで、水４２０．２ｇを加え、エピクロロヒドリン（０．３モル、５９．５ｇ）を発熱に注意しながら滴下し、さらに、６０℃で１時間反応させた。これに水および２５質量％アンモニア水を加えて濃度、ｐＨを調整し、固形分濃度５０質量％、ｐＨ８．０、Ｂ型粘度２８ｍＰａ・ｓの紙塗工用樹脂の水溶液を得た。これを紙塗工用樹脂Ｈとする。
【００５１】
（製造例９）
温度計、リービッヒ冷却器、及び撹拌棒を備えた四つ口フラスコにジエチレントリアミン（１．０モル、１６４．４ｇ）を仕込み、１２０℃に昇温した。アジピン酸（０．５モル、１１６．４ｇ）を添加し、生成する水を除去しながら１７０℃で３時間縮合反応を行った。続いて、リービッヒ冷却器を還流冷却器に交換し、尿素（１．１モル、１０５．３ｇ）および水１７．２ｇを加えて、１２０℃で３時間脱アンモニア反応を行った。次いで、水４２６．２ｇを加え、エピクロロヒドリン（１．１７モル、１７２．５ｇ）を発熱に注意しながら滴下し、さらに、４０℃で１時間反応させた。これに水および２５質量％アンモニア水を加えて濃度、ｐＨを調整し、固形分濃度５０質量％、ｐＨ８．０、Ｂ型粘度１５ｍＰａ・ｓの紙塗工用樹脂の水溶液を得た。これを紙塗工用樹脂Ｉとする。
【００５２】
（製造例１０）
温度計、リービッヒ冷却器、及び撹拌棒を備えた四つ口フラスコにジエチレントリアミン（１．０モル、１７２．８ｇ）を仕込み、１２０℃に昇温した。アジピン酸（０．８モル、１９５．８ｇ）を添加し、生成する水を除去しながら１７０℃で３時間縮合反応を行った。続いて、リービッヒ冷却器を還流冷却器に交換し、尿素（０．４５モル、４５．３ｇ）および水１８．６ｇを加えて、１２０℃で３時間脱アンモニア反応を行った。次いで、水４２４．８ｇを加え、エピクロロヒドリン（０．９５モル、１４７．２ｇ）を発熱に注意しながら滴下し、さらに、８０℃で１時間反応させた。これに水および２５質量％アンモニア水を加えて濃度、ｐＨを調整し、固形分濃度５０質量％、ｐＨ８．０、Ｂ型粘度５９ｍＰａ・ｓの紙塗工用樹脂の水溶液を得た。これを紙塗工用樹脂Ｊとする。
【００５３】
（製造例１１）
ＷＯ０１／０７３２００公報（特許文献１）の実施例２を参考にして、固形分濃度６０質量％、ｐＨ７．５、Ｂ型粘度６００ｍＰａ・ｓの紙塗工用樹脂の水溶液を得た。これを紙塗工用樹脂Ｋとする。
【００５４】
製造例１〜１０で得られた紙塗工用樹脂の粘度、ｐＨ、アゼチニウム基量、分子量、分量分布は以下のようにして測定した。測定結果は表１に示す。
【００５５】
＜紙塗工用樹脂の粘度＞
Ｂ型粘度計（（株）東京計器製：型式ＢＭ型）を用いて、２５℃、６０ｒｐｍにて紙塗工用樹脂の粘度を測定した。
【００５６】
＜紙塗工用樹脂のｐＨ＞
ガラス電極式水素イオン濃度計（東京電波工業（株）製）を用いて紙塗工用樹脂のｐＨを測定した。
【００５７】
＜紙塗工用樹脂のアゼチニウム基量＞
［１］＞１Ｈ−ＮＭＲ分析方法
装置：ＩＮＯＶＡ−４００、５ｍｍ ４ｎ_ＰＦＧプローブ（バリアン社製）
（１）測定サンプルの調製
サンプル溶液を正確に０．１ｇ秤量し、内部標準物質としてＴＳＰ（３-（トリメチルシリル）２，２，３，３，−ｄ４）プロピオン酸ナトリウム）（アイソテック社製）を重水（アクロス社製）で０．２％に希釈した水溶液を正確に１．０ｇ秤量した。これらを均一に混合した溶液を測定サンプルとした。
（２）アゼチニウム基量の分析方法
測定核１Ｈ、積算回数３２回として、室温にて測定を行った。アゼチニウム基の窒素に隣接した炭素と結合した水素のピークが化学シフト４．３ｐｐｍ（２Ｈ）、４．７ｐｐｍ（２Ｈ）に観察される。これらの和の積分値とＴＳＰの積分値から、樹脂１ｇ中に存在するアゼチニウム基のｍｍｏｌ量を求めた。
【００５８】
＜紙塗工用樹脂の重量平均分子量、分子量分布＞
ＧＰＣ−ＭＡＬＳを用いて、下記の条件にて測定した。
（１）ＧＰＣ−ＭＡＬＳ
ＨＰＬＣ      ：１１００ Ｓｅｒｉｅｓ（Ａｇｉｌｅｎｔ社製）  
カラムオーブン：ＣＯ６３１Ａ（ＧＬＳｃｉｅｎｃｅ社製）
カラム        ：Ｇ３０００ＰＷＸＬ＋Ｇ５０００ＰＷＸＬ
ＲＩ検出器    ：ＲＩ−１０１（Ｓｈｏｄｅｘ社製）
光散乱検出器  ：ＤＡＷＮ−ＥＯＳ（Ｗｙａｔｔ社製）
（２）測定条件
溶媒          ：０．４Ｍ リン酸緩衝液
流速          ：１．０ｍＬ／ｍｉｎ
温度          ：４０℃      
【００５９】
【表１】
2014034733.tif 000003
【００６０】
次に、以上の製造例で得られた各樹脂を用いて、紙塗工用組成物を調整し、評価した例を示す。以下の例では、下記のマスターカラーＩを用いた。
マスターカラーＩ組成：
＜顔料＞
炭酸カルシウム：ＦＭＴ−９７（株式会社ファイマテック製）      １００質量部
＜バインダー＞
ラテックス：ＪＳＲ−０６９６（ＪＳＲ株式会社製）              １０質量部
澱粉：ＭＳ−４６００（日本食品化工株式会社製）                  ２質量部
＜その他＞
消泡剤：ＳＮ−デフォーマー７７７（サンノプコ株式会社製）        ０．０５質量部
【００６１】
実施例１〜７：マスターカラーＩへ、その中の顔料１００質量部に対し、製造例１〜７で得られた紙塗工用樹脂Ａ〜Ｇを、その中の固形分が０．５質量部の割合となるように添加した。それぞれの組成物を総固形分濃度が６４質量％、ｐＨが９．５になるように、水及び３０質量％水酸化ナトリウム水溶液を用いて、固形分濃度及びｐＨを調整し紙塗工用組成物を得た。
【００６２】
比較例１〜４：マスターカラーＩへ、その中の顔料１００質量部に対し、製造例８〜１１で得られた紙塗工用樹脂Ｈ〜Ｋを、その中の固形分が０．５質量部の割合となるように添加した。それぞれの組成物を総固形分濃度が６４質量％、ｐＨが９．５になるように、水及び３０質量％水酸化ナトリウム水溶液を用いて、固形分濃度及びｐＨを調整し紙塗工用組成物を得た。
【００６３】
次に、以上の製造例で得られた各樹脂を用いて、紙塗工用組成物を調整し、評価した例を示す。以下の例では、下記のマスターカラーＩＩを用いた。
マスターカラーＩＩ組成：
＜顔料＞
クレー：ウルトラホワイト９０（ＢＡＳＦ社製）                  １５質量部
炭酸カルシウム：ＦＭＴ−９７（株式会社ファイマテック製）      ８５質量部
＜バインダー＞
ラテックス：ＪＳＲ−０６９６（ＪＳＲ株式会社製）              １０質量部
澱粉：ＭＳ−４６００（日本食品化工株式会社製）                  ２質量部
＜その他＞
分散剤：アロンＴ−５０（東亜合成株式会社製）                ０．０２質量部
消泡剤：ＳＮ−デフォーマー７７７（サンノプコ株式会社製）    ０．０５質量部
【００６４】
比較例５〜８：マスターカラーＩＩへ、その中の顔料１００質量部に対し、製造例１〜２、８〜９で得られた紙塗工用樹脂Ａ〜Ｂ、Ｈ〜Ｉを、その中の固形分が０．５質量部の割合となるように添加した。それぞれの組成物を総固形分濃度が６４質量％、ｐＨが９．５になるように、水及び３０質量％水酸化ナトリウム水溶液を用いて、固形分濃度及びｐＨを調整し紙塗工用組成物を得た。
【００６５】
紙塗工用組成物の物性試験及び塗工紙の評価
この紙塗工用組成物のＢ型粘度及びハイシェアー粘度を測定した。さらに、この紙塗工組成物を坪量７９ｇ／ｍ２の上質紙の片面に、ブレード塗工機を用いて、塗工量が１０ｇ／ｍ２となるように塗布し、塗工後直ちに１５０℃にて５秒間熱風乾燥した。次いで、温度２３℃、相対湿度５０％にて、２４時間調湿し、さらに、ロール温度６０℃、線圧１２５ｋＮ／ｍの条件で２回カレンダー処理を行い、塗工紙を得た。得られた塗工紙を温度２３℃、相対湿度５０％にて、２４時間調湿した後、インキ受理性、ウェットピック、及び透気度の評価を行った。結果を表２に示した。
【００６６】
各試験方法は次のとおりである。
【００６７】
（１）紙塗工用組成物のＢ型粘度
Ｂ型粘度計（（株）東京計器製：形式ＢＭ型）を用いて、２５℃、６０ｒｐｍにて、調製直後の紙塗工用組成物の粘度を測定した。
【００６８】
（２）紙塗工用組成物のハイシェアー粘度
ハーキュレス型ハイシェアー粘度計を使用して、２５℃においてボブＦで回転数６６００ｒｐｍ、スイープ時間５秒の条件で測定した。
【００６９】
（３）ウェットピック
ＲＩ印刷試験機（ＩＨＩ機械システム社製：ＲＩ−１型）を使用し、塗工面を給水ロールで湿潤させた後に印刷して、紙剥け状態を肉眼で観察し判定した。判定は、優５．０〜劣１．０であり、数値が大きいほど紙剥けが少なく、耐水性が良好であることを示す。
【００７０】
（４）インキ受理性
ＲＩ印刷試験機（ＩＨＩ機械システム社製：ＲＩ−１型）を使用し、塗工面を吸水ロールで湿潤させた後に印刷して、マクベス濃度計の示した値をインキ受理性とした。数値が大きいほどインキ受理性が良好であることを示す。
【００７１】
（５）透気度
ＭＥＳＳＭＥＲ社製ＰＰＳ（パーカープリントサーフ）を使用して測定した。数値が小さい程、通気性が良好であることを示す。
【００７２】
【表２】
2014034733.tif 000004
【００７３】
表２からも明らかなように、本発明の紙塗工用組成物を用いることにより、塗工紙のインキ受理性、ウェットピックがバランスよく向上することがわかる。
【００７４】
実施例１〜２と比較例５〜６とを対比することで、塗工用組成物の顔料として炭酸カルシウムを９０質量％以上１００質量％以下用いる場合、本発明の紙塗工用組成物を用いることにより、塗工紙のインキ受理性、耐水性及び通気性をバランス良く向上させることがわかる。
【００７５】
また、実施例１〜２と比較例５〜６及び比較例１〜２と比較例７〜８とを対比することで、塗工用組成物の顔料として炭酸カルシウムを９０質量％以上１００質量％以下用いる場合、本発明の紙塗工用樹脂を用いることによって、本発明以外の紙塗工用樹脂を紙塗工用組成物に用いた場合に比べ、塗工紙のインキ受理性、耐水性及び通気性をバランス良く顕著に向上させることがわかる。
【００７６】
実施例１と比較例１〜２とを対比することで、アゼチニウム基が０．３〜１．８ｍｍｏｌ／ｇ（固形）である本発明の紙塗工用樹脂の紙塗工用組成物を用いることにより、塗工紙のインキ受理性及び耐水性の向上効果が優れることがわかる。
【００７７】
実施例１と比較例３とを対比することで、本発明の紙塗工用樹脂の重量平均分子量が２万より大きい場合の紙塗工用組成物や分子量分布（Ｍｗ／Ｍｎ）が２．５より大きい場合の紙塗工用組成物を用いると、塗工紙のインキ受理性及び耐水性の向上効果が不十分であることがわかる。
【００７８】
実施例１と比較例４とを対比することで、先行技術の紙塗工用樹脂を用いた紙塗工用組成物よりも本発明の紙塗工用樹脂を用いた紙塗工用組成物を用いることにより、塗工紙のインキ受理性、耐水性及び通気性をバランス良く向上させることができることがわかる。